(57)【要約】【課題】優れた耐熱性と優れた電気特性とを両立可能なエポキシ樹脂組成物及びこれを用いた電子部品装置を提供する。【解決手段】軟化点が５０℃以上であるエポキシ樹脂と、下記一般式（Ｉ）で表される環状酸無水物とを含有するエポキシ樹脂組成物である。下記一般式（Ｉ）中、Ｒ１及びＲ２はそれぞれ独立して、直鎖状若しくは分岐状の炭素数１〜５の炭化水素基を表す。また前記エポキシ樹脂組成物で封止された素子を備える電子部品装置である。2014025036.tif 000010【選択図】なし【特許請求の範囲】
【請求項１】
軟化点が５０℃以上であるエポキシ樹脂と、下記一般式（Ｉ）で表される環状酸無水物とを含有するエポキシ樹脂組成物。
【化１】
2014025036.tif 000009
（一般式（Ｉ）中、Ｒ１及びＲ２はそれぞれ独立して、直鎖状若しくは分岐状の炭素数１〜５の炭化水素基を表す）
【請求項２】
前記エポキシ樹脂が有するエポキシ基の総量に対する、前記環状酸無水物が有する酸無水物基の総量の比（酸無水物基／エポキシ基）が０．４／１．０〜１．２／１．０である請求項１に記載のエポキシ樹脂組成物。
【請求項３】
更に無機充填剤を含む請求項１又は２に記載のエポキシ樹脂組成物。
【請求項４】
前記エポキシ樹脂の含有率が５．０質量％〜１１．０質量％である請求項１〜請求項３のいずれか１項に記載のエポキシ樹脂組成物。
【請求項５】
有機ホスフィン化合物とキノン化合物との付加物を更に含む請求項１〜請求項４のいずれか１項に記載のエポキシ樹脂組成物。
【請求項６】
請求項１〜請求項５のいずれか１項に記載のエポキシ樹脂組成物で封止された素子を備える電子部品装置。
【発明の詳細な説明】
【技術分野】
【０００１】
本発明は、エポキシ樹脂組成物及び電子部品装置に関する。
【背景技術】
【０００２】
従来から、成形材料、積層板用及び接着剤用材料、各種電子電気部品、塗料及びインキ材料等の分野において、エポキシ樹脂等の硬化性樹脂が広く使用されている。特に、トランジスタ、ＩＣ等の電子部品素子の封止技術に関する分野では、封止材料としてエポキシ樹脂硬化物が広く使用されている。その理由として、エポキシ樹脂硬化物は、成形性、電気特性、耐湿性、耐熱性、機械特性、インサート品との接着性等の諸特性においてバランスがとれているためである。
【０００３】
一方、近年、電子部品の分野では高速化及び高密度化が進んでおり、それに伴って、電子部品の発熱が顕著となってきている。車載用途などの高温環境下で動作する電子部品も増加している。そのため、電子部品に使用されるプラスチック、特にエポキシ樹脂硬化物には、高温環境下での使用においても室温と比較して物性の変化が少ないこと、優れた電気特性を有すること、樹脂の分解が少ないこと等、高温環境下での使用に関して、より高い信頼性向上の要求が高まっている。
【０００４】
特許文献１には、耐熱性を有するエポキシ樹脂組成物として、多官能エポキシ樹脂をエポキシ樹脂組成物のエポキシ樹脂として用いるものが開示され、硬化物は高い耐熱性（高Ｔｇ）を有するとされている。また、特許文献２には、半導体封止用液状エポキシ樹脂組成物において、酸無水物を液状エポキシ樹脂組成物の硬化剤として用いるものが開示されている。特に近年では、作業性に優れた液状酸無水物が開発、実用化されるようになり、電気絶縁材料を中心に使用されている。液状酸無水物は室温で液体であるために、使用用途次第では取扱性に優れるといった利点がある。
【先行技術文献】
【特許文献】
【０００５】
【特許文献１】特開平１−１５８７５５号公報
【特許文献２】特許第４７７５３７４号公報
【発明の概要】
【発明が解決しようとする課題】
【０００６】
しかしながら、特許文献１に記載の多官能エポキシ樹脂組成物の硬化物は、高温高湿環境下において電気特性（高温高湿放置後の体積抵抗率）が十分とは言い難い課題があることが分かった。また特許文献２に記載の液状エポキシ樹脂組成物では、室温で固形の酸無水物を使用したい場合には取扱いが制限されるといった課題がある。室温で固形の芳香族酸無水物もあるが、一般に融点が高いためにエポキシ樹脂と溶解させるためには高温で使用する必要があり、使用用途に制限があるといった課題がある。
【０００７】
更に高温環境下での使用において、従来の酸無水物を用いたエポキシ樹脂組成物の硬化物では、耐熱性（高Ｔｇ）を充分に満足できないといったことが課題となっている。多官能酸無水物を用いたエポキシ樹脂組成物の硬化物は高Ｔｇが得られる傾向がある。しかし、一般に多官能酸無水物の融点が高く、その面で作業性に限界があるため実用的ではない。このように市場では優れた耐熱性（高Ｔｇ）と優れた電気特性（高温高湿放置後の体積抵抗率）とを両立可能な材料が求められている。
【０００８】
本発明は上記課題に鑑みてなされたものであり、優れた耐熱性と優れた電気特性とを両立可能なエポキシ樹脂組成物及びこれを用いた電子部品装置を提供することを課題とする。
【課題を解決するための手段】
【０００９】
前記課題を解決するための具体的手段は以下の通りである。
＜１＞  軟化点が５０℃以上であるエポキシ樹脂と、下記一般式（Ｉ）で表される環状酸無水物とを含有するエポキシ樹脂組成物である。
【００１０】
【化１】
2014025036.tif 000002
【００１１】
（一般式（Ｉ）中、Ｒ１及びＲ２はそれぞれ独立して、直鎖状若しくは分岐状の炭素数１〜５の炭化水素基を表す）
【００１２】
＜２＞  前記エポキシ樹脂が有するエポキシ基の総量に対する、前記環状酸無水物が有する酸無水物基の総量の比（酸無水物基／エポキシ基）が０．４／１．０〜１．２／１．０である前記＜１＞に記載のエポキシ樹脂組成物である。
【００１３】
＜３＞  更に無機充填剤を含む前記＜１＞又は＜２＞に記載のエポキシ樹脂組成物である。
【００１４】
＜４＞  前記エポキシ樹脂の含有率が５．０質量％〜１１．０質量％である前記＜１＞〜＜３＞のいずれか１つに記載のエポキシ樹脂組成物である。
【００１５】
＜５＞  有機ホスフィン化合物とキノン化合物との付加物を更に含む前記＜１＞〜＜４＞のいずれか１つに記載のエポキシ樹脂組成物である。
【００１６】
＜６＞  前記＜１＞〜＜５＞のいずれか１つに記載のエポキシ樹脂組成物で封止された素子を備える電子部品装置である。
【発明の効果】
【００１７】
本発明によれば、優れた耐熱性と優れた電気特性とを両立可能なエポキシ樹脂組成物及びこれを用いた電子部品装置を提供することができる。
【図面の簡単な説明】
【００１８】
【図１】（Ａ）は本実施例にかかる体積抵抗率の測定に用いた試験片の一方の面における電極構造を示す概略平面図である。（Ｂ）は本実施例にかかる体積抵抗率の測定に用いた試験片の他方の面のおける電極構造を示す概略平面図である。
【発明を実施するための形態】
【００１９】
＜エポキシ樹脂組成物＞
本発明のエポキシ樹脂組成物は、軟化点が５０℃以上であるエポキシ樹脂と、下記一般式（Ｉ）で表される環状酸無水物（以下、「特定酸無水物」ともいう）とを含有する。前記エポキシ樹脂組成物は必要に応じてその他の成分を更に含有していてもよい。
【００２０】
前記エポキシ樹脂組成物は、取扱性及び混練処理前後の作業性が非常に良好である。またその硬化物は耐熱性（高Ｔｇ）と電気特性（例えば、高温高湿放置後の体積抵抗率）とに優れており、その他の信頼性にも優れる。従って特に高温環境下での使用において、耐熱性（高Ｔｇ）と電気特性（例えば、高温高湿放置後の体積抵抗率）の両立を要求される用途に有用であり、高温環境下での信頼性に優れる電子部品装置を提供することができる。これは例えば、エポキシ樹脂の硬化剤となる特定酸無水物が、分子内に適切に配置されたアルキル基(疎水基)を有するため、硬化前や硬化後における耐水性（耐湿性）が向上し、特に電気特性（例えば、高温高湿放置後の体積抵抗率）の低下を抑制できるためと考えられる。また分子内に架橋環構造を有するため、硬化物の耐熱性（高Ｔｇ）がより効果的に向上するためと考えられる。
【００２１】
【化２】
2014025036.tif 000003
【００２２】
一般式（Ｉ）中、Ｒ１及びＲ２はそれぞれ独立して、直鎖状若しくは分岐状の炭素数１〜５の炭化水素基を表す。
【００２３】
前記エポキシ樹脂組成物は、室温（２５℃）において固体状態である固形エポキシ樹脂組成物であることが好ましい。これにより保存安定性に優れる。また、固体の形状に制限はなく、粉状、粒状、タブレット状など如何なる形状でもよい。以下、本発明のエポキシ樹脂組成物を構成する各成分について説明する。なお、本明細書において「〜」を用いて示された数値範囲は、「〜」の前後に記載される数値をそれぞれ最小値及び最大値として含む範囲を示す。また組成物中の各成分の含有量は、組成物中に各成分に該当する物質が複数存在する場合、特に断らない限り、組成物中に存在する当該複数の物質の合計量を意味する。
【００２４】
〔エポキシ樹脂〕
エポキシ樹脂組成物は、軟化点が５０℃以上であるエポキシ樹脂（モノマー又はオリゴマー）の少なくとも１種を含む。前記エポキシ樹脂は軟化点が５０℃以上であれば特に制限はなく、通常用いられるエポキシ樹脂から適宜選択することができる。中でも、１分子中に２個以上のエポキシ基を有するエポキシ樹脂であることが好ましい。１分子中に２個以上のエポキシ基を有するエポキシ樹脂の例としては、ナフタレン型、フェノールノボラック型、クレゾールノボラック型、フェノールアラルキル型、ビフェニル型、ヒドロキシベンズアルデヒド型、ジシクロペンタジエン型、グリシジルエステル型、グリシジルアミン型、ヒダントイン型、イソシアヌレート型等の各種多官能エポキシ樹脂が挙げられる。これらのエポキシ樹脂は単独で用いても２種以上を組み合わせて用いてもよい。
【００２５】
エポキシ樹脂は軟化点が５０℃以上であるが、混練時及び混練後の作業性、成形性、配合設計の自由度、硬化物の耐熱性の観点からは、軟化点が５０℃〜１３０℃の範囲であるエポキシ樹脂が好ましく、７０℃〜１３０℃の範囲であるエポキシ樹脂がより好ましく、７５℃〜１２０℃であることが更に好ましい。軟化点が５０℃未満のエポキシ樹脂では混練時及び混練後の作業性や、硬化物の耐熱性が低下する。一方、軟化点が１３０℃以下であると配合設計の自由度、成形性が向上する傾向がある。なお、エポキシ樹脂の軟化点は、一般的な融点測定装置を用いて測定することが可能である。例えば、ＢｉＢＢｙ  Ｓｔｅｒｉｌｉｎ社製の融点測定装置  ＳＭＰ３を用いて測定することができる。
【００２６】
エポキシ樹脂のエポキシ当量は特に制限されない。硬化物の耐熱性及び吸水性の観点からは、１００〜３５０（ｇ／ｅｑ）であることが好ましく、１５０〜３００（ｇ／ｅｑ）であることがより好ましい。
【００２７】
エポキシ樹脂は、耐熱性、電気特性及び吸水性の観点からは、ジシクロペンタジエン型、ｏ−クレゾールノボラック型、ナフタレン型、ビフェニル型、フェノールアラルキル型及びトリスフェノールメタン型からなる群より選ばれる少なくとも１種の多官能エポキシ樹脂であって、エポキシ当量が１００〜３５０（ｇ／ｅｑ）であることが好ましく、ジシクロペンタジエン型、ｏ−クレゾールノボラック型、ナフタレン型及びトリスフェノールメタン型からなる群より選ばれる少なくとも１種の多官能エポキシ樹脂であって、エポキシ当量が１５０〜３００（ｇ／ｅｑ）であることがより好ましい。
【００２８】
エポキシ樹脂組成物におけるエポキシ樹脂の含有率は特に制限されない。成形性及び耐熱性の観点からは、エポキシ樹脂組成物の総質量中に５．０質量％〜１１．０質量％であることが好ましく、６．５質量％〜１０．０質量％であることがより好ましい。
【００２９】
〔環状酸無水物〕
エポキシ樹脂組成物は、下記一般式（Ｉ）で表される環状酸無水物（特定酸無水物）の少なくとも１種を含有する。特定酸無水物は例えばエポキシ樹脂の硬化剤として機能する。下記一般式中、Ｒ１及びＲ２はそれぞれ独立して直鎖状若しくは分岐状の炭素数１〜５の炭化水素基である。Ｒ１及びＲ２は互いに異なる直鎖状若しくは分岐状の炭素数１〜５の炭化水素基であることがより好ましく、Ｒ１及びＲ２は互いに炭素数が異なる直鎖状若しくは分岐状の炭素数１〜５の炭化水素基であることが更に好ましい。
【００３０】
【化３】
2014025036.tif 000004
【００３１】
Ｒ１及びＲ２で表される直鎖状若しくは分岐鎖状の炭素数１〜５の炭化水素基における炭化水素基は、アルキル基又はアルケニル基であることが好ましく、アルキル基であることがより好ましい。Ｒ１及びＲ２で表される直鎖状若しくは分岐鎖状の炭素数１〜５の炭化水素基の具体例としては、メチル基、エチル基、プロピル基、イソプロピル基、ｎ−ブチル基、イソブチル基、ｔ−ブチル基、ペンチル基、イソペンチル基、ｔ−ペンチル基、ビニル基、プロペニル基、イソプロペニル基、ブテニル基等を挙げることができる。中でも、メチル基、エチル基、プロピル基、イソプロピル基、ｎ−ブチル基、イソブチル基及びｔ−ブチル基からなる群より選ばれる少なくとも１種であることが好ましく、メチル基、エチル基、イソプロピル基、イソブチル基及びｔ−ブチル基からなる群より選ばれる少なくとも１種であることがより好ましい。
【００３２】
上記一般式（Ｉ）で表される環状酸無水物は、耐熱性、耐水性及び電気特性の観点からは、Ｒ１及びＲ２の少なくとも一方がメチル基であって、他方が炭素数２〜５の炭化水素基であることが好ましく、Ｒ１及びＲ２の少なくとも一方がメチル基であって、他方が炭素数２〜５のアルキル基であることがより好ましく、下記化学式（ＩＩ）で表される化合物であることが更に好ましい。
【００３３】
【化４】
2014025036.tif 000005
【００３４】
一般的に酸無水物は空気中の水分により遊離酸が発生してエポキシ樹脂組成物の硬化特性が変化することや、エポキシ硬化物の耐水性（耐湿性）が劣る場合がある等の課題を有している。しかし一般式（Ｉ）で表される環状酸無水物は、分子内に適切に配置されたアルキル基(疎水基)を有するため、硬化前や硬化後の耐水性（耐湿性）が向上し、特に電気特性（例えば、高温高湿放置後の体積抵抗率）の低下を抑制できると考えられる。また、分子内に架橋環構造を有していることで得られた硬化物の耐熱性（高Ｔｇ）が向上すると考えられる。
【００３５】
上記一般式（Ｉ）で表される化合物は、例えば、炭素数８〜１６のテルペン系ジエン又はトリエン化合物と無水マレイン酸とのディールス・アルダー反応によって得られる。また市販品として入手することもできる。例えば三菱化学株式会社製商品名ｊＥＲキュアＹＨ３０９等が市販品として入手可能である。
【００３６】
一般式（Ｉ）で表される化合物の酸無水物当量は２０６〜３１９であるが、２０６〜２６３であることが好ましく２２０〜２４９であることがより好ましい。なお、「酸無水物当量」は、（酸無水物化合物の分子量）／（酸無水物化合物内の無水酸物基の数）で算出される。
【００３７】
エポキシ樹脂組成物におけるエポキシ樹脂の含有量に対する特定酸無水物の含有量の当量比（特定酸無水物／エポキシ樹脂）、すなわち、エポキシ樹脂が有するエポキシ基の総量に対する環状酸無水物が有する酸無水物基の総量の比は、本発明の効果を損なわない範囲であれば特に制限されない。前記当量比（特定酸無水物／エポキシ樹脂）は、０．４／１．０〜１．２／１．０の範囲に設定することが好ましく、０．４５／１．０〜１．０／１．０に設定することがより好ましく、０．５／１．０〜０．８／１．０に設定することが更に好ましい。前記当量比が０．４／１．０以上であるとより優れた耐熱性が得られる傾向がある。また１．２／１．０以下であると作業性がより向上する傾向がある。更に前記当量比が０．４／１．０に近いほど、エポキシ樹脂組成物の作業性が良好となる傾向がある。前記当量比が１．２／１．０に近いほど耐熱性（Ｔｇ）が向上する傾向がある。
【００３８】
エポキシ樹脂組成物は特定環状酸無水物に加えて、必要に応じて他の硬化剤を更に含有してもよい。他の硬化剤は、エポキシ樹脂組成物に通常用いられる硬化剤から適宜選択することができる。他の硬化剤としては、特定酸無水物以外の酸無水物化合物、フェノール樹脂等を挙げることができる。
【００３９】
特定酸無水物以外の酸無水物化合物としては、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、無水ジメチルグルタル酸、無水ジエチルグルタル酸、無水コハク酸、メチルヘキサヒドロ無水フタル酸、メチルテトラヒドロ無水フタル酸等を挙げることができる。これらの中でも、無水フタル酸、無水トリメリット酸、ヘキサヒドロ無水フタル酸、テトラヒドロ無水フタル酸、メチルヘキサヒドロ無水フタル酸、メチルテトラヒドロ無水フタル酸、無水グルタル酸、無水ジメチルグルタル酸及び無水ジエチルグルタル酸からなる群より選ばれる少なくとも１種が好ましい。またエポキシ樹脂組成物の取扱い作業性の観点からは、常温で固体の酸無水物化合物が好ましい。
【００４０】
〔各種添加剤〕
エポキシ樹脂組成物は、上述のエポキシ樹脂及び特定酸無水物に加えて、以下に例示する難燃剤、無機充填剤、硬化促進剤、酸化防止剤、カップリング剤、イオン交換体、離型剤、応力緩和剤、着色剤等の各種添加剤を必要に応じて含有することができる。ただし、前記エポキシ樹脂組成物は、以下の添加剤に限定されることなく、必要に応じて当該技術分野で周知の各種添加剤を含有してもよい。
【００４１】
（難燃剤）
エポキシ樹脂組成物には、難燃性を付与することを目的に、必要に応じて難燃剤を更に含有することができる。難燃剤としては特に制限はなく、フェノール樹脂等の熱硬化性樹脂等で被覆された赤リン、リン酸エステル、酸化トリフェニルホスフィン等のリン化合物；メラミン、メラミン誘導体、メラミン変性フェノール樹脂、トリアジン環を有する化合物、シアヌル酸誘導体、イソシアヌル酸誘導体等の窒素含有化合物；シクロホスファゼン等のリン及び窒素含有化合物；ジシクロペンタジエニル鉄等の金属錯体化合物；酸化亜鉛、錫酸亜鉛、硼酸亜鉛、モリブデン酸亜鉛等の亜鉛化合物；酸化鉄、酸化モリブデン等の金属酸化物；水酸化アルミニウム、水酸化マグネシウム等の金属水酸化物；下記組成式（Ａ）で示される複合金属水酸化物などが挙げられる。更にハロゲン原子、アンチモン原子、窒素原子又はリン原子を含む公知の有機若しくは無機の化合物、金属水酸化物が挙げられる。
【００４２】
ｐ（Ｍ１ａＯｂ）・ｑ（Ｍ２ｃＯｄ）・ｒ（Ｍ３ｃＯｄ）・ｍＨ２Ｏ      （Ａ）
組成式（Ａ）で、Ｍ１、Ｍ２及びＭ３は互いに異なる金属元素を示し、ａ、ｂ、ｃ、ｄ、ｐ、ｑ及びｍはそれぞれ独立に正の数を示す。ｒは０又は正の数を示す。上記組成式（Ａ）中のＭ１、Ｍ２及びＭ３は互いに異なる金属元素であれば特に制限はない。難燃性の観点からは、Ｍ１が第３周期の金属元素、ＩＩＡ族のアルカリ土類金属元素、ＩＶＢ族、ＩＩＢ族、ＶＩＩＩ族、ＩＢ族、ＩＩＩＡ族及びＩＶＡ族に属する金属元素から選ばれ、Ｍ２がＩＩＩＢ〜ＩＩＢ族の遷移金属元素から選ばれることが好ましく、Ｍ１がマグネシウム、カルシウム、アルミニウム、スズ、チタン、鉄、コバルト、ニッケル、銅及び亜鉛から選ばれ、Ｍ２が鉄、コバルト、ニッケル、銅及び亜鉛から選ばれることがより好ましい。流動性の観点からは、Ｍ１がマグネシウム、Ｍ２が亜鉛又はニッケルで、ｒ＝０のものが好ましい。ｐ、ｑ及びｒのモル比は特に制限はないが、ｒ＝０で、ｐ／ｑが１／９９〜１／１であることが好ましい。なお、金属元素の分類は、典型元素をＡ亜族、遷移元素をＢ亜族とする長周期型の周期律表に基づいて行った。上記した難燃剤は１種を単独で用いても２種以上を組み合わせて用いてもよい。
【００４３】
難燃剤としては、臭素化エポキシ樹脂や三酸化アンチモン等のハロゲン化合物やアンチモン化合物を用いることができるが、環境負荷を低減するために、ノンハロゲン化合物、ノンアンチモン化合物である難燃剤を用いるのが好ましい。
【００４４】
（無機充填剤）
エポキシ樹脂組成物は、無機充填剤を必要に応じて更に含有することができる。無機充填剤の具体例として、溶融シリカ、結晶シリカ、ガラス、アルミナ、炭酸カルシウム、ケイ酸ジルコニウム、ケイ酸カルシウム、窒化珪素、窒化アルミニウム、窒化ホウ素、ベリリア、ジルコニア、ジルコン、フォステライト、ステアタイト、スピネル、ムライト、チタニア、タルク、クレー、マイカ等の微粉末、又はこれらを球形化したビーズ等が挙げられる。
【００４５】
無機充填剤として難燃効果を有するものを用いてもよい。難燃効果を有する無機充填剤としては、水酸化アルミニウム、水酸化マグネシウム、マグネシウムと亜鉛の複合水酸化物等の複合金属水酸化物、硼酸亜鉛などが挙げられる。
【００４６】
これら無機充填剤のなかでも、線膨張係数低減の観点からは、溶融シリカが好ましい。また高熱伝導性の観点からはアルミナ又は窒化ホウ素が好ましい。これら無機充填剤は１種を単独で用いても２種以上を組み合わせて用いてもよい。
【００４７】
エポキシ樹脂組成物が無機充填剤を含む場合、その含有率は、本発明の効果が得られれば特に制限はない。無機充填剤の含有率は、エポキシ樹脂組成物の総質量中に５０質量％以上が好ましく、難燃性の観点からは６０質量％〜９５質量％がより好ましく、７０質量％〜９０質量％が更に好ましい。無機充填剤を含むことで、硬化物の熱膨張係数、熱伝導率、弾性率等を所望の特性に改良することができる。無機充填剤の含有率が５０質量％以上であると、これらの特性の改良効果がより効果的に得られる。また９５質量％以下であると、エポキシ樹脂組成物の粘度上昇をより抑制し、充分な流動性が得られやすく、成形性がより向上する。
【００４８】
（硬化促進剤）
エポキシ樹脂組成物は、硬化促進剤を必要に応じて更に含有することができる。これによりエポキシ樹脂と酸無水物の反応がより促進され、作業性がより向上する。前記硬化促進剤は、一般に封止用成形材料に用いられるものから適宜選択することができ、特に限定されるものではない。
【００４９】
硬化促進剤の具体例として、１，５−ジアザビシクロ［４．３．０］ノナ−５−エン、１，８−ジアザビシクロ［５．４．０］ウンデカ−７−エン等のジアザビシクロアルケンであるシクロアミジン化合物；シクロアミジン化合物のフェノールノボラック塩等のシクロアミジン化合物誘導体；シクロアミジン化合物又はその誘導体に、無水マレイン酸、１，４−ベンゾキノン、２，５−トルキノン、１，４−ナフトキノン、２，３−ジメチルベンゾキノン、２，６−ジメチルベンゾキノン、２，３−ジメトキシ−５−メチル−１，４−ベンゾキノン、２，３−ジメトキシ−１，４−ベンゾキノン、フェニル−１，４−ベンゾキノン等のキノン化合物、ジアゾフェニルメタン、フェノール樹脂などのπ結合をもつ化合物を付加してなる分子内分極を有する化合物；ベンジルジメチルアミン、トリエタノールアミン、ジメチルアミノエタノール、トリス（ジメチルアミノメチル）フェノール等の３級アミン化合物及びこれらの誘導体；２−メチルイミダゾール、２−フェニルイミダゾール、２−フェニル−４−メチルイミダゾール等のイミダゾール化合物及びこれらの誘導体；トリブチルホスフィン、メチルジフェニルホスフィン、トリフェニルホスフィン、トリス（４−メチルフェニル）ホスフィン、ジフェニルホスフィン、フェニルホスフィン等の有機ホスフィン化合物；これらの有機ホスフィン化合物に、無水マレイン酸、上記キノン化合物、ジアゾフェニルメタン、フェノール樹脂等のπ結合をもつ化合物を付加してなる分子内分極を有するリン化合物；テトラフェニルホスホニウムテトラフェニルボレート、トリフェニルホスフィンテトラフェニルボレート、２−エチル−４−メチルイミダゾールテトラフェニルボレート、Ｎ−メチルモルホリンテトラフェニルボレート等のテトラフェニルボロン塩及びこれらの誘導体；などが挙げられる。
【００５０】
これらの化合物は単独で用いても２種以上を組み合わせて用いてもよい。なかでも充填性及び耐リフロー性の観点からは、有機ホスフィン化合物とキノン化合物との付加物等が好適である。
【００５１】
エポキシ樹脂組成物が硬化促進剤を含む場合、その含有量は、硬化促進効果が達成されれば特に制限はない。硬化促進剤の含有量は、エポキシ樹脂組成物の吸湿時の硬化性及び流動性における改善の観点からは、エポキシ樹脂の総量１００質量部に対して、硬化促進剤を総量として０．１質量部〜１０質量部含有することが好ましく、１質量部〜７質量部含有することがより好ましい。前記硬化促進剤の含有量を０．１質量部以上とすることでエポキシ樹脂組成物がより短時間で硬化しやすくなる。また１０質量部以下とすることで硬化速度を調整することができ、より優れた成形品が得られやすくなる。
【００５２】
（酸化防止剤）
エポキシ樹脂組成物は酸化防止剤を必要に応じて更に含有することができる。これによりエポキシ樹脂組成物の硬化物の酸化を防ぐことができ、高温環境下に放置された場合にも、硬化物の質量低下を抑制できる。電気特性がより向上する。
【００５３】
酸化防止剤としては、フェノール系酸化防止剤、ホスファイト系酸化防止剤、硫黄系酸化防止剤、ヒンダードアミン系酸化防止剤等が挙げられる。これらの酸化防止剤は単独で用いても２種以上を組み合わせて用いてもよい。
【００５４】
エポキシ樹脂組成物が酸化防止剤を含む場合、その含有量は、質量減少抑制効果が達成されれば特に制限はない。酸化防止剤の含有量は、エポキシ樹脂組成物の耐熱性（高Ｔｇ）の観点からは、エポキシ樹脂の総量１００質量部に対し、酸化防止剤を総量で０．５質量部〜２０質量部含有することが好ましく、１質量部〜１０質量部含有することがより好ましい。前記酸化防止剤の含有量を０．５質量部以上とすることで、硬化物の質量減少抑制効果を充分に得ることができ、また、酸化防止剤の含有量を２０質量部以下とすることで、硬化物の耐熱性（高Ｔｇ）が低下することが抑制される。
【００５５】
（カップリング剤）
エポキシ樹脂組成物は、必要に応じてカップリング剤を更に含有することができる。これにより樹脂成分と無機充填剤との接着性がより向上し、電気特性がより向上する。カップリング剤は通常用いられる化合物から適宜選択することができる。カップリング剤としては、エポキシシラン、メルカプトシラン、アミノシラン、アルキルシラン、ウレイドシラン、ビニルシラン、スチリルシラン、メタクリルシラン、アクリルシラン、スルフィドシラン等の各種シラン系化合物、チタン系化合物、アルミニウムキレート化合物、アルミニウム／ジルコニウム系化合物などの公知のカップリング剤を挙げることができる。これらの中でもシラン系化合物が好ましい。これらカップリング剤は単独で用いても２種以上を組み合わせて用いてもよい。
【００５６】
エポキシ樹脂組成物がカップリング剤を含む場合、その含有量は、無機充填剤の総量１００質量部に対し、カップリング剤の総量で０．０５質量部〜５．０質量部であることが好ましく、０．１質量部〜４．５質量部であることがより好ましい。前記含有量が０．０５質量部以上とすることでフレーム等との接着性をより向上することができる。また５．０質量部以下にすることでパッケージの成形性がより向上する。
【００５７】
（イオン交換体）
エポキシ樹脂組成物は、イオン交換体を必要に応じて更に含有することができる。特にエポキシ樹脂組成物を封止用成形材料として用いる場合には、封止される素子を備える電子部品装置の耐湿性及び高温放置特性を向上させる観点からは、イオン交換体を含有することが好ましい。
【００５８】
イオン交換体としては特に制限はなく、従来公知のものを用いることができ、例えば、ハイドロタルサイト類や、マグネシウム、アルミニウム、チタン、ジルコニウム及びビスマスからなる群より選ばれる少なくとも１種の元素の含水酸化物が挙げられる。これらは単独で用いてもよく又は２種以上を組み合わせて用いることができる。
【００５９】
（離型剤）
エポキシ樹脂組成物は、必要に応じて剥離剤を含有することが好ましい。これにより成形時に金型とのより良好な離型性を得ることができる。離型剤としては特に制限はなく従来公知のものから適宜選択して用いることができる。
【００６０】
離型剤としては、カルナバワックス、モンタン酸、ステアリン酸等の高級脂肪酸、高級脂肪酸金属塩、モンタン酸エステル等のエステル系ワックス、酸化ポリエチレン、非酸化ポリエチレン等のポリオレフィン系ワックスなどが挙げられる、これらは１種を単独で用いても２種以上を組み合わせて用いてもよい。これらの中でも酸化型又は非酸化型のポリオレフィン系ワックスが好ましい。
【００６１】
エポキシ樹脂組成物が離型剤を含む場合、その含有量はエポキシ樹脂の総量１００質量部に対し、離型剤を総量０．０１質量部〜１０質量部であることが好ましく、０．１質量部〜５．０質量部であることがより好ましい。離型剤の含有量が０．０１質量部以上であると、離型性の効果がより得られやすくなる。また１０質量部以下であると充分な接着性が得られる傾向がある。
【００６２】
（応力緩和剤）
前記エポキシ樹脂組成物は、シリコーンオイル、シリコーンゴム粉末等の応力緩和剤を必要に応じて含有することができる。応力緩和剤を含有することにより、パッケージの反り変形量、パッケージクラックの発生をより低減させることができる。
【００６３】
応力緩和剤としては、一般に使用されている公知の可とう剤（応力緩和剤）であれば特に限定されるものではない。一般に使用されている可とう剤としては、シリコーン系、スチレン系、オレフィン系、ウレタン系、ポリエステル系、ポリエーテル系、ポリアミド系、ポリブタジエン系等の熱可塑性エラストマー；ＮＲ（天然ゴム）、ＮＢＲ（アクリロニトリル−ブタジエンゴム）、アクリルゴム、ウレタンゴム、シリコーンパウダー等のゴム粒子；メタクリル酸メチル−スチレン−ブタジエン共重合体（ＭＢＳ）、メタクリル酸メチル−シリコーン共重合体、メタクリル酸メチル−アクリル酸ブチル共重合体等のコアを有するコア−シェル構造を有するゴム粒子；などが挙げられる。これらは１種を単独で用いても２種以上組み合わせて用いてもよい。
【００６４】
（着色剤）
前記エポキシ樹脂組成物は、必要に応じて、カーボンブラック、有機染料、有機顔料、酸化チタン、鉛丹、ベンガラ等の公知の着色剤を含有することができる。着色剤の種類お酔い含有量は目的等に応じて適宜選択することができる。
【００６５】
本発明のエポキシ樹脂組成物は、特に高温動作保証等が要求されている用途に好適に使用することができる。具体的には、パワーモジュールパッケージ、車載用途パッケージ、ＳｉＣ、ＧａＮ等の高温でも動作する半導体のパッケージ等が挙げられる。また、プリント回路板においても本発明のエポキシ樹脂組成物を有効に使用することができる。
【００６６】
＜エポキシ樹脂組成物の調製＞
本発明のエポキシ樹脂組成物は、各種原材料を均一に分散混合できるのであれば、いかなる手法を用いても調製できる。一般的な手法として、所定の含有量の原材料をミキサー等によって十分混合した後、ミキシングロール、押出機、らいかい機、プラネタリミキサ等によって混合又は溶融混練した後、冷却し、必要に応じて脱泡、粉砕する方法等を挙げることができる。また、必要に応じて成形条件に合うような寸法及び質量でタブレット化してもよい。
【００６７】
本発明のエポキシ樹脂組成物を用いて、半導体装置等の電子部品装置を封止する方法としては特に制限されない。例えば、トランスファー成形法、インジェクション成形法、圧縮成形法、ディスペンス方式法、注型方式法、印刷方式法を用いることができる。
【００６８】
＜電子部品装置＞
本発明の電子部品装置は、上記の本発明のエポキシ樹脂組成物によって封止された素子を備える。かかる電子部品装置としては、リードフレーム、配線済みのテープキャリア、配線板、ガラス、シリコンウエハ等の支持部材に、半導体チップ、トランジスタ、ダイオード、サイリスタ等の能動素子、コンデンサ、抵抗体、コイル等の受動素子等の素子を搭載したものが挙げられる。これらの電子部品装置は、その素子部が本発明のエポキシ樹脂組成物で封止されている。
【００６９】
より具体的には、リードフレーム上に半導体素子を固定し、ボンディングパッド等の素子の端子部とリード部をワイヤボンディングやバンプで接続した後、本発明のエポキシ樹脂組成物を用いてトランスファー成形等によって封止してなるＤＩＰ（Dual Inline Package）、ＰＬＣＣ（Plastic Leaded Chip Carrier）、ＱＦＰ（Quad Flat Package）、ＳＯＰ（Small Outline Package）、ＳＯＪ（Small Outline J-lead package）、ＴＳＯＰ（Thin Small Outline Package）、ＴＱＦＰ（Thin Quad Flat Package）等の一般的な樹脂封止型ＩＣ；テープキャリアにバンプで接続した半導体チップを、本発明のエポキシ樹脂組成物で封止してなるＴＣＰ（Tape Carrier Package）；配線板やガラス上に形成した配線に、ワイヤボンディング、フリップチップボンディング、はんだ等で接続した半導体チップ、トランジスタ、ダイオード、サイリスタ等の能動素子及び／又はコンデンサ、抵抗体、コイル等の受動素子を、本発明のエポキシ樹脂組成物で封止してなるＣＯＢ（Chip On Board）モジュール、ハイブリッドＩＣ又はマルチチップモジュール；裏面に配線板接続用の端子を形成した有機基板の表面に素子を搭載し、バンプ又はワイヤボンディングにより素子と有機基板に形成された配線を接続した後、本発明のエポキシ樹脂組成物で素子を封止してなるＢＧＡ（Ball Grid Array）、ＣＳＰ（Chip Size Package）；などが挙げられる。
【００７０】
本発明の電子部品装置は、特に高温動作保証等が要求されている用途に好適に使用することができる。具体的には、パワーモジュールパッケージ、車載用途パッケージ、ＳｉＣ、ＧａＮ等の高温でも動作する半導体のパッケージなどが挙げられる。
【実施例】
【００７１】
以下、本発明を実施例により具体的に説明するが、本発明はこれらの実施例に限定されるものではない。なお、「％」は断りがない限り「質量％」を意味する。
【００７２】
（実施例１〜７及び比較例１〜５）
＜エポキシ樹脂組成物の各成分の準備＞
（Ａ）エポキシ樹脂
エポキシ樹脂として、以下のエポキシ樹脂１〜エポキシ樹脂７を準備した。
・エポキシ樹脂１：ジシクロペンタジエン型エポキシ樹脂（軟化点：実験値１０１℃、エポキシ当量２８８、ＤＩＣ株式会社製、商品名「ＥＰＩＣＬＯＮ  ＨＰ−７２００ＨＨＨ」）
・エポキシ樹脂２：ｏ−クレゾールノボラック型エポキシ樹脂（軟化点：実験値９２℃、エポキシ当量２０９、新日鐵化学株式会社製、商品名「エポトート  ＹＤＣＮ−７０４Ａ」）
・エポキシ樹脂３：ｏ−クレゾールノボラック型エポキシ樹脂（軟化点：実験値７５℃、エポキシ当量１９９、長春ジャパン株式社製、商品名「ＣＮＥ−１９５ＸＬ−１８」）
・エポキシ樹脂４：ｏ−クレゾールノボラック型エポキシ樹脂（軟化点：実験値６５℃、エポキシ当量１９８、ＤＩＣ株式会社製、商品名「Ｎ−６７３」）
・エポキシ樹脂５：ｏ−クレゾールノボラック型エポキシ樹脂（軟化点：実験値５５℃、エポキシ当量２０２、ＤＩＣ株式会社製、商品名「Ｎ−６６０」）
・エポキシ樹脂６：トリスフェノールメタン型エポキシ樹脂（軟化点：実験値５８℃、エポキシ当量１７０、三菱化学株式会社製、商品名「１０３２Ｈ６０」）
・エポキシ樹脂７：ビスフェノールＡ型エポキシ樹脂（軟化点：実験値２５℃未満（２５℃で液状）、エポキシ当量１８６、三菱化学株式会社製、商品名「ｊＥＲ８２８」）
【００７３】
軟化点の実験値の測定は、ＢｉＢＢｙ  Ｓｔｅｒｉｌｉｎ社製の融点測定装置  ＳＭＰ３を用いて行った。樹脂を入れたキャピラリーチューブを融点測定装置に設置し、室温から昇温速度０．５℃／分の条件にして温度を上げ、樹脂の性状の変化を目視で確認して樹脂が軟化し始めた温度を軟化点とした。測定は３回行い、３回の測定値の平均値をエポキシ樹脂の軟化点の実験値とした。
【００７４】
（Ｂ）硬化剤
硬化剤として、以下の硬化剤１〜硬化剤４を準備した。
・硬化剤１：下記化学式（ＩＩ）で表される環状酸無水物（三菱化学株式会社製、商品名「ｊＥＲキュアＹＨ３０９」、酸無水物当量２３４、常温（２５℃）で固体）
【００７５】
【化５】
2014025036.tif 000006
【００７６】
・硬化剤２：下記化学式（III）で表される環状酸無水物（三菱化学株式会社製、商品名「ｊＥＲキュアＹＨ３０６」、酸無水物当量２３４、常温で液体）
・硬化剤３：下記化学式（ＩＶ）で表される環状酸無水物（新日本理化株式会社製、商品名「リカシッド  ＨＴ−１Ａ」、酸無水物当量１５２、常温で固体）
・硬化剤４：下記化学式（Ｖ）で表されるフェノールノボラック型フェノール樹脂（日立化成工業株式会社製、商品名「ＨＰ−８５０Ｎ」、水酸基当量１０６、ｎ＝０〜１０、常温で固体）
【００７７】
【化６】
2014025036.tif 000007
【００７８】
（その他の添加剤）
・硬化促進剤：トリフェニルホスフィンと１，４−ベンゾキノンの付加反応物
・カップリング剤：エポキシシラン（γ−グリシドキシプロピルトリメトキシシラン）
・離型剤：カルナバワックス（株式会社セラリカＮＯＤＡ製）
・着色剤：カーボンブラック（三菱化学株式会社製、商品名「ＭＡ−１００」）
・無機充填剤：平均粒径（Ｄ５０）２４．１μｍ、比表面積１．４ｍ２／ｇの球状溶融シリカ（電気化学工業株式会社製）
【００７９】
＜エポキシ樹脂組成物の調製＞
上述の成分をそれぞれ下記表１に示す質量部で配合し、混練温度８０℃、混練時間１５分の条件でロール混練を行うことによって、実施例１〜７及び比較例１〜５のエポキシ樹脂組成物をそれぞれ得た。表１中の「−」は未配合であることを示す。
【００８０】
＜評価＞
実施例１〜７及び比較例１〜５で得られたそれぞれのエポキシ樹脂組成物について、以下に示す各試験によって評価した。評価結果を表１に示す。なお、エポキシ樹脂組成物の成形は、トランスファー成形機を用いて、金型温度１８０℃、成形圧力６．９ＭＰａ、硬化時間９０秒の条件で行った。
【００８１】
〔耐熱性（ガラス転移温度Ｔｇ）〕
長さ８０ｍｍ×幅１０ｍｍ×厚さ３ｍｍの試験片を成形する金型を用いて、上記で得られたエポキシ樹脂組成物を上記成形条件で成形して、更に２００℃で８時間アフターキュアして試験片を作製した。次いで、得られた試験片を、ダイヤモンドカッターを用いて、長さ５０ｍｍ、幅５ｍｍに切断し、粘弾性測定装置ＲＳＡ３（ＴＡインスツルメンツ社製）を用いて、３点曲げモードで昇温速度５／ｍｉｎ、周波数１．０Ｈｚの条件でガラス転移温度Ｔｇを測定した。ｔａｎδピーク値をガラス転移温度Ｔｇとした。
【００８２】
〔吸水率（％）〕
上記で得られたエポキシ樹脂組成物を上記成形条件で成形して、更に２００℃で８時間アフターキュアして試験片を作製した。得られた試験片の初期重量Ｗ１を測定した後、１２１℃／１００％ＲＨの高温高湿槽に入れ、２０ｈ後の重量Ｗ２を測定し、下式（１）により吸水率を求めた。
【００８３】
吸水率（％）＝{（Ｗ２−Ｗ１）／Ｗ１}×１００（％）・・・式（１）
【００８４】
〔体積抵抗率〕
（室温体積抵抗率）
直径１００ｍｍ×厚さ３ｍｍの円板に試験片を成形する金型を用いて、上記で得られたエポキシ樹脂組成物を上記成形条件で成形して、２００℃で８時間アフターキュアして試験片を作製した。マスクシール及び導電性シルバーペイントを用いて、得られた試験片１０の一方の面上に図１（Ａ）に示すように内円部２と外円部４からなる表面電極を形成した。また同様に他方の面上に図１（Ｂ）に示すような裏面電極６を形成した。電極が形成された試験片を超絶縁抵抗箱の中にセットし、５００Ｖの電圧印加１分後の体積抵抗計の値を読み取った。下式（２）により室温体積抵抗率を求めた。
【００８５】
体積抵抗率（Ω・ｃｍ）＝（πｄ２／４ｔ）×（Ｒｖ）・・・式（２）
ｄ：表面電極の内円の外形＝５．０（ｃｍ）
ｔ：試験片の厚さ＝０．３（ｃｍ）
Ｒｖ：体積抵抗値（ＭΩ）
π：円周率＝３．１４
【００８６】
（高温体積抵抗率）
室温体積抵抗率と同様の電極が形成された試験片を作製し、１８０℃に設定した超絶縁抵抗箱内の中に試験片をセットし、５００Ｖの電圧印加１分後の体積抵抗計の値を読み取った。上式（２）により高温体積抵抗率を求めた。
【００８７】
（高温高湿放置後体積抵抗率）
室温体積抵抗率と同様の電極が形成された試験片を作製し、試験片をＰＣＴ２気圧（０．２ＭＰａ）（１２１℃／１００％ＲＨ）で２０時間の処理をした。試験片表面の水滴を拭き取り、超絶縁抵抗箱の中にセットし、５００Ｖの電圧印加１分後の体積抵抗計の値を読み取った。上式（２）により高温高湿放置後体積抵抗率を求めた。
【００８８】
【表１】
2014025036.tif 000008
【００８９】
表１より、一般式（Ｉ）で表される環状酸無水物を用いた本発明のエポキシ樹脂組成物は、硬化後の電気特性（特に、高温高湿放置後の体積抵抗率）、耐熱性、低吸水性に優れた特性を発揮する組成物であるといえる。
【符号の説明】
【００９０】
２：表面電極の内円部、４：表面電極の外円部、６：裏面電極、１０：試験片
【図１】
2014025036.tif 000011